(57)【要約】  本発明は、ハニカムであって、ハニカムの面を形成するエッジを有するセルを含み、面は、複数の点で画定され、かつ曲率のある領域を有し、少なくとも２つの点が、異なる接平面に位置しており、セルの壁が、融点が１２０℃〜３５０℃の５〜５０重量部の熱可塑性材料と、１デニール当たり６００グラム（１ｄｔｅｘ当たり５５０グラム）以上の弾性率を有する５０〜９５重量部の高弾性率繊維とを、壁中の熱可塑性材料と高弾性率繊維との総量に基づいて含み、曲率のある領域の２５パーセント未満のハニカムセルが、１８０度を超える凹角を有するハニカムに関する。本発明はまた、そのハニカムを含むパネルおよび／または空力構造を有する物品にも関する。【特許請求の範囲】
【請求項１】
ハニカムであって、前記ハニカムの面を形成するエッジを有するセルを含み、前記面は、複数の点で画定され、かつ曲率のある領域を有し、前記点の少なくとも２つが、異なる接平面に位置しており、前記セルの壁が、
ａ）融点が１２０℃〜３５０℃の５〜５０重量部の熱可塑性材料と、
ｂ）１デニール当たり６００グラム（１ｄｔｅｘ当たり５５０グラム）以上の弾性率を有する５０〜９５重量部の高弾性率繊維と
を、前記壁中の熱可塑性材料と高弾性率繊維との総量に基づいて含み、
前記曲率のある領域の２５パーセント未満のハニカムセルが、１８０度を超える凹角を有するハニカム。
【請求項２】
前記高弾性率繊維が約６０〜８０重量部の量で存在している請求項１に記載のハニカム。
【請求項３】
前記熱可塑性材料が２０〜４０重量部の量で存在している請求項１に記載のハニカム。
【請求項４】
前記高弾性率繊維がパラ−アラミドポリマーを含む請求項１に記載のハニカム。
【請求項５】
前記パラ−アラミドポリマーがポリ（パラフェニレンテレフタルアミド）である請求項４に記載のハニカム。
【請求項６】
前記高弾性率繊維が炭素繊維である請求項１に記載のハニカム。
【請求項７】
前記高弾性率繊維が、ポリベンズアゾール繊維、ポリピリダゾール繊維およびこれらの混合物の群から選択される請求項１に記載のハニカム。
【請求項８】
前記熱可塑性材料がポリエステルポリマーを含む請求項１に記載のハニカム。
【請求項９】
前記ポリエステルポリマーが液晶ポリマーである請求項８に記載のハニカム。
【請求項１０】
前記熱可塑性材料が、ポリオレフィン、ポリアミド、ポリエーテルケトン、ポリエーテルエーテルケトン、ポリアミド−イミド、ポリエーテル−イミド、ポリフェニレンスルフィドおよびこれらの混合物からなる群から選択される請求項１に記載のハニカム。
【請求項１１】
前記熱可塑性材料が繊維の形態にある請求項１に記載のハニカム。
【請求項１２】
前記熱可塑性材料がフィブリドの形態にある請求項１に記載のハニカム。
【請求項１３】
前記熱可塑性材料が、粒子、フレークまたは粉末の形態にある請求項１に記載のハニカム。
【請求項１４】
熱硬化性マトリックス樹脂をさらに含む請求項１に記載のハニカム。
【請求項１５】
請求項１に記載のハニカムを含む物品。
【請求項１６】
請求項１に記載のハニカムを含む空力構造。
【請求項１７】
請求項１に記載のハニカムと、前記ハニカムの面に取り付けられたフェースシートとを含むパネル。
【発明の詳細な説明】
【技術分野】
【０００１】
本発明は、高温環境で有用なハニカムに関し、このハニカムは、異なる接平面に位置する少なくとも２つの点を有する曲率のある領域を、ハニカムの面が有するように成型されている。好ましい実施形態において、本発明は、湾曲形状を有するハニカムに関する。
【背景技術】
【０００２】
米国特許第５，０９６，５２６号明細書には、高融点熱可塑性ラミネートおよびハニカムコアから成型構造を形成するプロセス、特に、熱可塑性ラミネートを、ハニカムコアにボンディングした後、構造を成型ツール上で成型するプロセスが開示されている。このプロセスには、ラミネートを６００°Ｆ（３１５℃）超に加熱して、熱可塑性ラミネートカバーシートを、ハニカムコアに、接着剤なしでボンドしてから、カバーシートをハニカムコアと共に成型することが含まれる。
【０００３】
米国特許第５，１３７，７６８号明細書、米国特許第６，５４４，６２２号明細書および米国特許第５，７８９，０５９号明細書には、高弾性率パラ−アラミド材料から作製されたシートから作製されたハニカムが開示されている。これらのハニカムは、高剛性、高強度対重量比および耐温度性のために非常に価値が高い。パラ−アラミド材料の高弾性率によって、多くの場合に望ましい非常に剛性のハニカムを作製することができるが、これらハニカムを湾曲形状へと成型しようとするとき問題が生じる可能性がある。ハニカムを成型する、または曲率のある領域を有する形態とするとき、ハニカムの一方の面には張力がかかり、他方の面は圧縮される。圧縮側は、通常、より損傷を受け易く、この損傷は、通常、セル壁の反曲、すなわち、セル壁のセル内への破壊または曲がりである。多数のセルが、反曲したセル壁を有していると、ハニカムは深刻な構造上の欠陥を有する。
【０００４】
従って、過剰な数のハニカムセルに損傷を与えずに、成型に耐え得る高弾性率材料を含むハニカムが必要とされている。
【発明の概要】
【課題を解決するための手段】
【０００５】
本発明は、ハニカムであって、ハニカムの面を形成するエッジを有するセルを含み、面は、複数の点で画定され、かつ曲率のある領域を有し、点の少なくとも２つが、異なる接平面に位置しており、セルの壁が、融点が１２０℃〜３５０℃の５〜５０重量部の熱可塑性材料と、１デニール当たり６００グラム（１ｄｔｅｘ当たり５５０グラム）以上の弾性率を有する５０〜９５重量部の高弾性率繊維とを、壁中の熱可塑性材料と高弾性率繊維との総量に基づいて含み、曲率のある領域の２５パーセント未満のハニカムセルが、１８０度を超える凹角を有するハニカムに関する。
【図面の簡単な説明】
【０００６】
【図１ａ−１ｂ】六角形ハニカムの図である。
【図２】六角セル形ハニカムの他の図である。
【図３ａ−３ｃ】湾曲ハニカムを形成する単純なプロセスの図である。
【図４ａ−４ｄ】損傷していない六角セルと、凹セル壁を有する損傷した六角セルを示す。
【図５ａ−５ｄ】損傷していない四角セルと、凹セル壁を有する損傷した四角セルを示す。
【図６】ハニカムおよび１つ以上のフェースシートから作製されたパネルの形態の１つの成型物品の図である。
【図７】ハニカムの製造において、接着剤を適用するプロセス工程の図である。
【図８】ハニカムの製造において、繊維含有紙のシートをスタッキングするプロセス工程の図である。
【図９】ハニカムの製造において、紙のシートのスタックをホットプレスするプロセス工程の図である。
【図１０】ハニカムの製造において、紙のシートのスタックを広げるプロセス工程の図である。
【図１１ａ−１１ｂ】ハニカムを成型する例示のプロセス工程の図である。
【図１２】ハニカムを圧縮して、熱硬化性樹脂を少なくとも部分的に破断するプロセス工程の図である。
【発明を実施するための形態】
【０００７】
ハニカムは、ハニカムの面を形成するエッジを有するセルを含み、この面は、複数の点で画定され、かつ曲率のある領域を有し、点の少なくとも２つが、異なる接平面に位置している。図１ａは、ハニカムの一例である。図１ｂは、図１ａに示すハニカムの直交図であり、図２は、ハニカムの三次元図である。図示されているのは、六角セル２を有するハニカム１である。各セルは、数多くのセル壁３により形成されており、セル壁の外側エッジ４は、ハニカムの面５を形成している。実際、セル壁の外側エッジは、複数の点６を形成していて、それらは、ハニカムの面の異なる接平面にある。六角セルが図示されているが、他の幾何学的配置が可能であり、矩形セルが、その他の最も一般的に可能な配置である。
【０００８】
ハニカムは、異なる接平面に位置するハニカムの面に複数の点を有する。すなわち、ハニカムの面が曲率を有する、言い換えると、ある態様で曲がっていることを意味する。ある好ましい実施形態において、ハニカムの面は、放物線形式、双曲線形式または湾曲形式の何らかの組み合わせで湾曲している。他の好ましい実施形態において、ハニカムの面は、半球またはボウル形状に湾曲している。ある実施形態において、ハニカムは、曲率のない領域と、曲率のある領域の組み合わせを有することができる。これらの実施形態において、曲率のある領域は、曲率のない領域から検査により区別することができる。曲率のある領域は、少なくとも一表面の寸法が接平面の異なる複数の点を有する面を有しており、曲率のない領域は、一体になった面に複数の点を有する面を有する。ある実施形態において、曲率のある領域は、ハニカムの厚さの中心から測定される曲率半径が、ハニカムの厚さの１０倍以下である。ある実施形態において、曲率のある領域は、ハニカムの厚さの中心から測定される曲率半径が、ハニカムの厚さの７〜２倍である。
【０００９】
湾曲したハニカムの形成には、通常、曲率のある領域を有する型またはモールドで、あるいは曲率のある領域を有するモールドの雄部分と雌部分との間で、ハニカムを曲げる、成型する、または成形することが必要とされる。例示のために、図３に、凸面を有する湾曲型１４上に形成された第１の面１１と第２の面１２とを有するハニカム１０を示す。また、凹面を有する湾曲モールド１５内で成型されたハニカム１０が示されている。第１の面１１は、型と接触しており、ハニカムが平面から湾曲した構造へと、凹型で変形されると、この面は圧縮される。反対の面１２は、同様に、引っ張られる。あるいは、面１１は、凸モールドと接触しており、ハニカムが、平面から湾曲した構造へと変形すると、この面が引張られ、面１２は圧縮される。
【００１０】
ハニカムの一表面が圧縮される動作によって、ハニカム面のセル壁が破壊される可能性がある。図４に、６つのセル壁２１を有する損傷していない六角セル２０を示す。圧縮のために、六角セルは破壊される可能性がある。損傷した六角セル２２が、破壊または反曲壁２３と共に図示されている。破壊された壁がセルに入る角度は、凹角と呼ばれる。六角セル２４は、実線２５を用いて、セル壁の元の位置を表しており、破線２７を用いて、１８０度凹角を表している。点線２８は、１８０度より大きな凹角を表している。セル壁の破壊は、図４には明確に示されていない。セル壁は、六角セル２２により示されるように、セルに湾曲を形成する形で反転される。この場合は、凹角は、反曲壁に対する接線に基づいて計算される。図４に、凹角３４をどのように測定するかを示すために描かれた、接線３２および３３で反曲セル壁３１を有するハニカムセル３０を示す。図示する図面において、凹角は、１８０度より大きい。図示されたものから、２つの隣接するセル壁のセル中心への実質的な破壊は、一般に、１８０度を超える凹角となることが容易に理解できる。
【００１１】
図５に、４つのセル壁４１を有する損傷していない四角セル４０を示す。圧縮のために、四角セルは破壊される可能性があり、損傷した四角セル４２が、破壊または反曲した壁４３と共に、図示されている。四角セル４４は、実線４５を用いて、セル壁の元の位置を表しており、破線４７を用いて、１８０度凹角を表している。四角セルについては、破線４７は、任意の点でセル壁４１を横断して描くことができる。点線４８は、１８０度より大きな凹角を表している。セル壁の破壊は、図５で示されるような明確なものでなくてよい。セル壁は、六角セル４２により示されるように、セルに湾曲を形成する形で反転される。この場合は、凹角は、反曲壁に対する接線に基づいて計算される。図５に、凹角５４をどのように測定するかを示すために描かれた、接線５２および５３で反曲セル壁５１を有するハニカムセル５０を示す。図示する図面において、凹角は、１８０度より大きい。図示されたものから、２つの隣接するセル壁のセル中心への実質的な破壊は、一般に、１８０度より大きな凹角となることが容易に理解できる。１８０度より大きな凹角を有するセルの数は、検査により、または、非常に小さなセルの場合には、他の光学的な方法により求めることができる。
【００１２】
ハニカムは、曲率のある領域を圧縮するセルの実質的な破壊なしに、湾曲または曲がった形へと形成することができる。実際、成形後、曲率のある領域における２５パーセント未満のハニカムセルは、１８０度より大きな凹角を有する。ある好ましい実施形態において、曲率のある領域における１５パーセント未満のハニカムセルは、１８０度より大きな凹角を有する。セル壁における高弾性率繊維と、十分な割合の熱可塑性材料との組み合わせによって、高剛性および高温度安定性を有する最終ハニカム構造を与えながら、セルの実質的な破壊なしに変形し得る、より柔軟な構造を与えると考えられる。
【００１３】
ハニカムのセル壁は、高弾性率繊維と熱可塑性材料を含む紙から形成されるのが好ましい。本明細書で用いる「紙」という用語は、通常の意味で用いられ、従来の製紙プロセスおよび機器を用いて作製できる。
【００１４】
本発明で用いる紙は、研究室スクリーンから、Ｆｏｕｒｄｒｉｎｉｅｒまたはインクラインドワイヤ製紙機等の商業的なサイズの製紙機器まで、任意の規模の機器で形成できる。典型的なプロセスには、フロックおよび／またはパルプ等の高弾性率繊維状材料とバインダー材料の水性液体中での分散液を調製し、液体を分散液から流出させて、湿潤組成物とし、湿潤紙組成物を乾燥することが含まれる。分散液は、繊維を分散させてからバインダー材料を添加するか、またはバインダー材料を分散させてから繊維を添加するかのいずれかにより調製される。分散液はまた、繊維の分散液と、バインダー材料の分散液を混合することによっても調製することができる。バインダー材料が繊維の場合には、高弾性率繊維との混合物をまず作製することにより、バインダー繊維を分散液に添加する、またはバインダー繊維を分散液に別個に添加することができる。分散液中の繊維の濃度は、分散液の総重量に基づいて、０．０１〜１．０重量パーセントとすることができる。分散液中のバインダー材料の濃度は、固体の総重量に基づいて、５０重量パーセントまでとすることができる。
【００１５】
典型的なプロセスにおいて、分散液の水性液体は、通常、水であるが、ｐＨ調節材料、形成助剤、界面活性剤、消泡剤等の様々なその他の材料を挙げることができる。通常、分散液を、スクリーンまたはその他の穿孔支持体に導き、分散した固体を保持してから液体を通過させて、湿潤紙組成物を得ることにより、水性液体は分散液から流出される。湿潤組成物は、支持体に形成されると、通常、真空および／またはその他の圧力によりさらに脱水されて、残りの液体を蒸発させることによりさらに乾燥される。
【００１６】
ある好ましい実施形態において、高弾性率繊維状材料および熱可塑性バインダー、例えば、短繊維または短繊維とバインダー粒子の混合物を、一緒にスラリー化して、混合物を形成し、これを、ワイヤスクリーンまたはベルト上で紙へと変換することができる。様々な種類の繊維状材料およびバインダーから製紙する例示のプロセスについては、米国特許第３，７５６，９０８号明細書（Ｇｒｏｓｓ）、同第４，６９８，２６７号明細書および同第４，７２９，９２１号明細書（Ｔｏｋａｒｓｋｙ）、同第５，０２６，４５６号明細書（Ｈｅｓｌｅｒら）、同第５，２２３，０９４号明細書（Ｋｉｒａｙｏｇｌｕら）、同第５，３１４，７４２号明細書（Ｋｉｒａｙｏｇｌｕら）、同第６，４５８，２４４号明細書および同第６，５５１，４５６号明細書（Ｗａｎｇら）および同第６，９２９，８４８号明細書および米国特許出願公開第２００３−００８２９７４号明細書（Ｓａｍｕｅｌｓら）を参照のこと。
【００１７】
アラミド紙を形成したら、高温および圧力で、ロールからホットカレンダ加工して、紙のボンド強度を増大させるのが好ましい。この工程によって、紙の密度と強度が増す。通常、１層以上の紙を、金属−金属、金属−複合体または複合体−複合体ロール間のニップでカレンダ加工する。あるいは、１層以上の層の紙を、特定の組成および最終用途にとって最良の圧力、温度および時間で、プラテンプレスにおいて圧縮することができる。この手法で紙をカレンダ加工すると、紙の多孔性が減る。本発明で用いる紙の厚さは、ハニカムの最終用途または所望の特性によって異なり、ある実施形態においては、典型的に、１〜５ミルの厚さである。ある実施形態において、紙の坪量は、１平方ヤード当たり０．５〜６オンスである。また、緻密化なし、または緻密化に加えて、強化やその他の特性修正が望ましい場合には、放射熱処理等の紙の熱処理を、カレンダ加工または圧縮の前、後またはその代わりの独立した工程として実施することができる。
【００１８】
ハニカムは、１デニール当たり６００グラム（１ｄｔｅｘ当たり５５０グラム）以上の引張りまたはヤング率を有する高弾性率繊維を含む。繊維の高弾性率によって、最終ハニカム構造および対応のパネルの必要な剛性が与えられる。好ましい実施形態において、繊維のヤング率は、１デニール当たり９００グラム（１ｄｔｅｘ当たり８２０グラム）以上である。好ましい実施形態において、成型処理に耐え、高レベルの機械的特性を最終構造に与えるには、繊維靭性は、１デニール当たり少なくとも２１グラム（１ｄｔｅｘ当たり１９グラム）であり、その伸びは、少なくとも２％である。
【００１９】
好ましい実施形態において、高弾性率繊維は、耐熱性繊維である。「耐熱性繊維」とは、空気中で５００℃まで、１分当たり２０℃の速度で加熱したときに、繊維が、繊維重量の９０パーセントを好ましくは保持することを意味する。かかる繊維は、通常、難燃性である。すなわち、繊維またはその繊維から作製された布の限界酸素指数（ＬＯＩ）が、繊維または布が空気中で燃えないようなものであり、好ましいＬＯＩ範囲は約２６以上である。
【００２０】
高弾性率繊維は、フロック、パルプまたはこれらの混合物の形態とすることができる。「フロック」とは、長さ２〜２５ミリメートル、好ましくは３〜７ミリメートル、直径３〜２０マイクロメートル、好ましくは５〜１４マイクロメートルの繊維のことを意味する。フロック長さが、３ミリメートル未満の場合には、紙の強度に与える影響が十分に高くなく、２５ミリメートルを超えると、湿式法により均一なウェブを形成するのがほとんど不可能である。フロック直径が５マイクロメートル未満であると、十分な均一性および再現性で製造するのが難しくなり、２０マイクロメートルを超えると、軽〜中程度の坪量の均一な紙を形成するのが実質的に不可能である。フロックは、通常、連続したスパンフィラメントを特定の長さの片へと切断することにより作製される。
【００２１】
本明細書で用いる「パルプ」という用語は、茎と通常そこから延びるフィブリルとを有する材料の粒子を意味し、茎は、通常、円柱で、直径は約１０〜５０マイクロメートル、フィブリルは、通常、茎に付加した微細な毛髪状部材であり、直径はマイクロメートルの僅か何分の一または数マイクロメートルであり、長さは約１０〜１００マイクロメートルである。
【００２２】
ある実施形態において、本発明において有用な高弾性率繊維としては、パラ−アラミド、ポリベンズアゾールまたはポリピリダゾールポリマーまたはこれらの混合物から作製された繊維が挙げられる。ある実施形態において、本発明において有用な高弾性率繊維としては、炭素繊維が挙げられる。好ましい実施形態において、高弾性率繊維は、アラミドポリマー、特に、パラ−アラミドポリマーから作製される。特に好ましい実施形態において、高弾性率繊維は、ポリ（パラフェニレンテレフタルアミド）である。
【００２３】
本明細書で用いるアラミドという用語は、少なくとも８５％のアミド（−ＣＯＮＨ−）結合が、２つの芳香族環に直接付加したポリアミドのことを意味する。「パラ−アラミド」とは、２つの環またはラジカルが、分子鎖に沿って互いにパラ配位していることを意味する。添加剤をアラミドと共に用いることができる。実際、１０重量パーセントまでの他のポリマー材料をアラミドとブレンドできる、またはアラミドのジアミンに代えて、１０パーセントの他のジアミン、またはアラミドの二酸クロリドに代えて１０パーセントの他の二酸クロリドを有するコポリマーを用いることができることを見出した。ある実施形態において、好ましいパラ−アラミドは、ポリ（パラフェニレンテレフタルアミド）である。本発明に有用なパラ−アラミド繊維を製造する方法は、概して、例えば、米国特許第３，８６９，４３０号明細書、同第３，８６９，４２９号明細書および同第３，７６７，７５６号明細書に開示されている。かかる芳香族ポリアミド有機繊維およびこれらの繊維の様々な形態は、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，Ｄｅｌａｗａｒｅ）から、Ｋｅｖｌａｒ（登録商標）繊維という商品名および帝人株式会社（Ｔｅｉｊｉｎ，Ｌｔｄ．）からＴｗａｒｏｎ（登録商標）という商品名で入手可能である。
【００２４】
本発明において有用な市販のポリベンズアゾール繊維としては、日本国の東洋紡績株式会社（Ｔｏｙｏｂｏ）より入手可能なＺｙｌｏｎ（登録商標）ＰＢＯ−ＡＳ（ポリ（ｐ−フェニレン−２，６−ベンゾビスオキサゾール）繊維、Ｚｙｌｏｎ（登録商標）ＰＢＯ−ＨＭ（ポリ（ｐ−フェニレン−２，６−ベンゾビスオキサゾール））繊維が挙げられる。本発明において有用な市販の炭素繊維としては、Ｔｏｈｏ  Ｔｅｎａｘ  Ａｍｅｒｉｃａ，Ｉｎｃ．より入手可能なＴｅｎａｘ（登録商標）繊維が挙げられる。
【００２５】
ハニカムは、摂氏１２０℃〜３５０℃の融点を有する熱可塑性材料を５〜５０重量部有する。ある好ましい実施形態において、熱可塑性材料は、２０〜４０重量部の量で存在する。熱可塑材とは、その従来のポリマー定義を有することを意味する。すなわち、これらの材料は、加熱すると粘性液体のように流れ、冷却すると固化し、後の加熱と冷却で、繰り返し可逆的にそうなる。
【００２６】
他のある好ましい実施形態において、熱可塑材の融点は、１８０℃〜３００℃である。他のある好ましい実施形態において、熱可塑材の融点は、２２０℃〜２５０℃である。紙は、融点が１２０℃未満の熱可塑性材料で作製できるが、この紙は、製紙後に、望ましくない溶融流れ、張り付きおよびその他の問題を受け易い。例えば、ハニカム製造中、交点線接着剤を紙に適用した後、通常、熱を加えて、溶剤を接着剤から除去する。他の工程で、紙のシートを併せてプレスして、シートを交点線で接着する。これらの工程のいずれかの間に、紙が低融点熱可塑性材料を有していると、その材料が流れて、紙のシートを、製造機器および／または他のシートに接合して望ましくない。従って、紙に用いる熱可塑性材料は、紙の形成およびカレンダ加工中に溶融したり流れるが、ハニカムの製造中には、明らかには溶融したり流れたりしない。融点が３５０℃より高い熱可塑性材料は望ましくない。それらは、軟化するのに高い温度を必要として、紙の他の成分が、紙製造中に分解し始めるからである。２種類以上の熱可塑性材料が存在するこれらの実施形態においては、熱可塑性材料の少なくとも３０％の融点が３５０℃を超えてはならない。
【００２７】
ある実施形態において、熱可塑材のガラス転移温度（Ｔｇ）は約１００℃〜２５０℃である。１００℃未満のＴｇを有する熱可塑材は、製造中、ハニカムセルの効率的な拡張に悪影響を与える場合があり、２５０℃を超えるＴｇを有する熱可塑材は、ハニカムの最終成型に影響を与える場合がある。
【００２８】
本発明において有用な熱可塑性材料は、繊維、複合繊維、ポリマーフレーク、ポリマー粒子、フィブリド、パルプまたはこれらの混合物の形態とすることができる。バインダー繊維は、典型的に、繊維ブレンドの他の繊維の軟化点より低い温度で（すなわち、低い軟化点を有する）流れる熱可塑性材料から作製される。シース／コア複合繊維、特に、ポリエステルホモポリマーのコアと、バインダー材料であるコポリエステルのシースとを有する複合バインダー繊維、例えば、日本国のユニチカ株式会社（Ｕｎｉｔｉｋａ  Ｃｏ．）より一般に入手可能なもの（例えば、ＭＥＬＴＹ（登録商標）という商品名で販売）が、バインダー繊維として好ましい。有用な種類のバインダー繊維としては、ポリプロピレン、ポリエステルポリマーまたはコポリマー、そのポリマーまたはコポリマーのみを含む繊維から、または並列またはシース／コア構成の複合繊維として作製されたものが挙げられる。ある実施形態において、好ましいバインダー粉末は、コポリエステルＧｒｉｌｔｅｘ  ＥＭＳ  ６Ｅ接着剤粉末等の熱可塑性バインダー粉末である。本明細書で用いる「フィブリド」という用語は、長さと幅が約１００〜１０００マイクロメートル、厚さが僅か約０．１〜１マイクロメートルの小さくフィルム状の実質的に二次元粒子の極微粉砕ポリマー生成物のことを意味する。フィブリドは、典型的に、ポリマー溶液を、溶液の溶剤と非混和性の液体の凝固浴へ流すことにより作製される。ポリマーが凝固する際、ポリマー溶液のストリームは、激しいせん断力および乱流を受ける。
【００２９】
ある実施形態において、紙に用いる好ましい熱可塑性材料は、ポリエチレンテレフタレート（ＰＥＴ）および／またはポリエチレンナフタレート（ＰＥＮ）ポリマーである。これらのポリマーは、様々なコモノマーを含み、例えば、ジエチレングリコール、シクロヘキサンジメタノール、ポリ（エチレングリコール）、グルタル酸、アゼライン酸、セバシン酸、イソフタル酸等が挙げられる。これらのコモノマーに加えて、トリメシン酸、ピロメリット酸、トリメチロールプロパン、トリメチロールエタンおよびペンタエリスリトール等の分岐剤を用いてもよい。ＰＥＴは、テレフタル酸、その低級アルキルエステル（例えば、ジメチルテレフタレート）およびエチレングリコール、これらのブレンドまたは混合物のいずれかから公知の重合技術により得られる。ＰＥＮは、２，６−ナフタレンジカルボン酸およびエチレングリコールから公知の重合技術により得られる。ある有用なＰＥＮ繊維は、帝人株式会社よりＴｅｏｎｅｘ（登録商標）という商品名で販売されている。
【００３０】
他の実施形態において、用いるのに好ましい熱可塑性材料は、液晶ポリエステルである。「液晶ポリエステル」（ＬＣＰ）とは、参考文献として援用される米国特許第４，１１８，３７２号明細書に記載されているようなＴＯＴ試験またはそれを適切に修正したものを用いて試験したときに、異方性であるポリエステルポリマーを意味する。ＬＣＰのある好ましい形態は、「全芳香族」、すなわち、ポリマー主鎖中の基の全てが芳香族（エステル基等の結合基以外）で、芳香族でない側鎖が存在している。好ましくは、ＬＣＰの融点は、約３５０℃までである。シースポリマーが、バインダーまたは低溶融成分であるシース−コア複合繊維の場合には、このシースポリマーの融点は約３５０℃以下でなければならず、コア成分はこれより高い融点を有するポリマーとすることができる。融点は、ＡＳＴＭ法Ｄ３４１８により測定される。融点は、最大融解吸熱とみなされ、１０℃／分の加熱速度で、第２の熱で測定される。２つ以上の融点が存在する場合には、ポリマーの融点が、最大融点とみなされる。本発明の好ましいＬＣＰとしては、ＤｕＰｏｎｔ  Ｃｏより入手可能なＺｅｎｉｔｅ（登録商標）およびＴｉｃｏｎａ  Ｃｏより入手可能なＶｅｃｔｒａ（登録商標）ＬＣＰの対応等級が挙げられる。
【００３１】
その他の材料、特に、熱可塑性組成物によくあるものや用いられるものが、熱可塑性材料に存在していてもよい。これらの材料は、好ましくは、化学的に不活性で、ハニカムの操作環境で適切に熱的に安定でなければならない。かかる材料としては、例えば、フィラー、強化剤、顔料および核剤のうち１つ以上が挙げられる。その他のポリマーが存在していて、ポリマーブレンドを形成してもよい。ある実施形態において、組成物の２５重量パーセント未満のその他のポリマーが存在しているのが好ましい。他の好ましい実施形態において、その他のポリマーは、潤滑剤や処理助剤として機能するような合計で少量（５重量パーセント未満）のポリマー以外は、熱可塑性材料に存在しない。
【００３２】
ハニカムは、民間航空機の頭上収納棚やウィング−ボディフェアリングをはじめとする多くの物品において構造用コンポーネントとして有用である。ハニカムの軽量の構造特性のために、ある好ましい用途は、空気を通して対象物を推進するのに必要な燃料や動力を軽量であるために節約できる空力構造である。
【００３３】
１つ以上のフェースシートを、ハニカムの面に取り付けてパネルを形成する。フェースシートは、圧縮、曲げおよびその他の応力に対する耐性において、最終パネルに完全性を与える。また、フェースシートは、ハニカムのセルを密閉して、材料がセルから出ないようにする、またはフェースシートは、材料をセル中に保持する補助となる。図６に、接着剤を用いて、一方の面にフェースシート６１が取り付けられたハニカム６０を示す。第２のフェースシート６２が、ハニカムの反対の面に取り付けられ、２つの対向するフェースシートが取り付けられたハニカムでパネルを形成する。材料６３の追加の層を、所望であればパネルのいずれかの側に取り付けることができる。ある好ましい実施形態において、ハニカムの両側に適用されたフェースシートは、材料の２層を含む。ある好ましい実施形態において、フェースシートは、織布またはクロスプライ単方向布を含む。ある実施形態において、クロスプライ単方向布は、０／９０クロスプライである。所望であれば、フェースシートは、エンボス加工やその他の処理等、装飾面を有していて、見た目の良い外側表面を形成してもよい。ガラス繊維、炭素繊維および／またはその他の高強度／高剪断率繊維を含む布が、フェースシート材料として有用である。
【００３４】
ハニカムを製造するあるプロセスにおいて、ハニカムは、ハニカムの面を形成するエッジを有するセルを含み、面は、複数の点で画定され、かつ曲率のある領域を有し、点の少なくとも２つが、異なる接平面に位置しており、
ａ）融点が１２０℃〜３５０℃の５〜５０重量部の熱可塑性材料と、１デニール当たり６００グラム（１ｄｔｅｘ当たり５５０グラム）以上の弾性率を有する５０〜９５重量部の高弾性率繊維とを、壁中の熱可塑性材料と高弾性率繊維との総量に基づいて含む複数のシートを、接着剤の平行線に沿ってボンディングする工程と、
ｂ）シートの面に垂直方向に、ボンドしたシートを引き離して、セルを有するハニカムを形成する工程と、
ｃ）ハニカムを加熱して、熱可塑性材料を軟化する工程と、
ｄ）ハニカムを、曲率のある領域を有するモールド内または型上で、曲げる、成型する、または成形する工程と、
ｅ）モールドまたは型の曲率のある領域の形状を保持するためにハニカムを冷却する工程と
を含む。
【００３５】
図７〜９に、複数のシートを、間隔のあいた平行な線に沿ってボンディングする工程の一実施形態を示す。典型的な六角セルについては、任意の１つのシートにおける、１つの適用された交点線の後縁と、次に適用された交点線の前縁との間の距離は、１つのセル壁長さに等しい〜３倍である。図７において、接着剤１１２は、数多くの線に沿って、特定の幅およびピッチで、高弾性率繊維含有紙１０１のベルトに、任意の適用方法または印刷方法により、適用される。接着剤は、エポキシ樹脂、フェノール樹脂、アクリル樹脂、ポリイミド樹脂およびその他の樹脂から選択してよいが、熱硬化性樹脂を用いるのが好ましい。図において、リール１１３から、ベルト状高弾性率繊維含有紙１０１が、適用ローラ１１４およびプレッシングローラ１１５を有する少なくとも１組のローラのニップに供給される。適用ローラ１１４により提供される溝を通して、接着剤タンク１１６に含まれる接着剤１１２が、数多くの線に沿って、紙１０１の一表面に適用または被覆されて、乾燥される。
【００３６】
図８において、ベルト状高弾性率繊維含有紙１０１は、予め定められた間隔で、複数のシート１１１に切断される。切断されたシートを、１つのシートを他のシートの上部に積み重ねて、各シートが、適用された接着剤１１２のピッチの半分または間隔の半分、他のシートとずれるようにする。典型例については、４００枚の切断したシートを、矢印１１７に示すように、垂直に積み重ねて、ブロックを形成する。各シートは、被覆した接着剤の線の間隔の半分ずれる位置関係にある。
【００３７】
図９において、積み重ねた高弾性率繊維含有紙シート１１１がそれぞれ、圧力および熱により互いにボンドされる。好ましい実施形態において、数多くの積み重ねた高弾性率繊維含有紙シートを、接着剤１１２の軟化点でホットプレスする。すると、接着剤が硬化して、シートを互いにボンドする。
【００３８】
図１０ａおよび１０ｂに、シートの面に垂直方向に、ボンドしたシートを引き離して、セルを有するハニカムを形成する工程を示す。これは、拡張工程と呼ぶこともできる。積み重ね、ボンドされた高弾性率繊維含有紙シート１１１は、矢印１１７により示される方向に印加された引張り力または張力により、積み重ね方向の反対の方向に拡張する。これにより、各シート１１１は、間で拡張または伸長して、シートは、ボンドされた部分のエッジに沿って折り曲げられ、ボンドされていない部分は、積み重ね方向の反対の方向に伸長して、シートが互いに分離される。従って、数多くの接着剤交点線１１５に沿って互いにボンドされ、拡張したシート１１１でできたセル壁１１８により分離された中空の円筒状セル１１９の平面アセンブリで構成された形成されたハニカムセルとなる。
【００３９】
ハニカムを製造するこのプロセスの次の工程は、ハニカムを加熱して、ハニカムのセル壁中の熱可塑性材料を軟化することである。これは、熱源、例えば、放射加熱、強制空気加熱オーブンおよび誘電体オーブン等を提供する任意の利用可能な手段により行うことができるが、ある好ましい実施形態においては、放射加熱が好ましい。加熱は、セル壁中の熱可塑性材料を軟化するのに十分な温度および時間で実施する。通常、温度は、熱可塑性材料の融点近くまたはこれより高く、必要な時間は、存在する材料の質量により決まる。ある実施形態において、好ましい加熱温度は、熱可塑材融点の摂氏±１０度である。所望であれば、熱源およびモールドまたは型を組み合わせて、加熱したハニカムの処理を妨げることなく、ハニカムを加熱および形成することができる。
【００４０】
曲率のある領域を有するモールド内または型上で、加熱したハニカムを曲げる、成型する、または成形することにより、ハニカムは形作られる。図１１ａに示すとおり、所望の物品形状を有する成型用型１２１に配置されたハニカム１２０に熱１２４を加える。ハニカムを、任意の利用可能な手段により、型にプレスして、ハニカムが、型の湾曲または曲がった表面１２５を得るようにする。ある実施形態において、図１１ｂに示すとおり、型は、雄１３２と雌１３３を半分ずつ有する成型ツール１３１であり、これを一緒にプレスして、それらの間で湾曲したハニカム１２５を成型および成形する。ハニカムは、成型ツールにより示される所望の形状に従う。成型ツールまたは型を温度制御して、ハニカムをさらに加熱するか、冷却してもよい。
【００４１】
加熱され成型されたハニカムを、熱可塑材の軟化点より低く冷却して、硬化し、モールドまたは型の曲率のある領域の形状を保持する。この冷却は、自由対流等の受動的冷却、またはモールドを、空気、水またはその他の流体等の冷却剤により冷却する等の能動的冷却により行うことができる。通常、ハニカムをモールドに保持する、または型に配置しながら、冷却を行う。所望であれば、ハニカムを、モールドまたは型から取り出して、別個に冷却してもよい。ハニカムをモールドから冷却せずに取り出す場合には、ハニカムが、曲率のある領域の所望の形状を適切に保持するような工程を行う必要がある。好ましい実施形態において、冷却工程後、ハニカムの曲率のある領域における約２５パーセント未満のハニカムセルは、１８０度を超える凹角を有する。このプロセスは、ハニカムを樹脂、好ましくは熱硬化性樹脂で含浸する工程をさらに含むことができる。
【００４２】
ハニカムのセル壁に大量の熱可塑性材料を用いると、成型中に圧縮されるハニカムの側部のハニカムセルを過剰に破損したり、破壊することなく、これらの湾曲または曲がった形状を形成することができる。
【００４３】
ハニカムを製造する他のプロセスにおいて、ハニカムは、ハニカムの面を形成するエッジを有するセルを含み、面は、複数の点で画定され、曲率のある領域を有し、点の少なくとも２つが、異なる接平面に位置しており、
ａ）融点が１２０℃〜３５０℃の５〜５０重量部の熱可塑性材料と、１デニール当たり６００グラム（１ｄｔｅｘ当たり５５０グラム）以上の弾性率を有する５０〜９５重量部の高弾性率繊維とを、壁中の熱可塑性材料と高弾性率繊維との総量に基づいて含む複数のシートを、接着剤の平行線に沿ってボンディングする工程と、
ｂ）シートの面に垂直方向に、ボンドしたシートを引き離して、セルを有するハニカムを形成する工程と、
ｃ）ハニカムを熱硬化性樹脂で含浸する工程と、
ｄ）ハニカムを加熱して、熱硬化性樹脂を硬化する工程と、
ｅ）ハニカムをスライスへと切断する工程と、
ｆ）ハニカムスライスを、熱硬化性樹脂および熱可塑性材料の両方を軟化する点より高い温度まで加熱する工程と、
ｇ）ハニカムスライスを、曲率のある領域を有するモールド内または型上で、曲げる、成型する、または成形する工程と、
ｈ）モールドまたは型の曲率のある領域の形状を実質的に保持するためにハニカムスライスを冷却する工程と
を含む。
【００４４】
ハニカムを形成するプロセスのこの実施形態において、ハニカムは、拡張後に、熱硬化性樹脂で含浸される。典型的に、これは、工程ｂ）後に作成された拡張したハニカムを、熱硬化性樹脂浴に浸漬することにより行われるが、スプレー等の他の手段を用いて、拡張したハニカムを被覆し、完全に含浸することができる。ある実施形態において、含浸剤として有用な熱硬化性樹脂としては、エポキシ樹脂、フェノール樹脂、アクリル樹脂、ポリイミド樹脂およびこれらの混合物が挙げられる。
【００４５】
ハニカムを熱硬化性樹脂で完全に含浸した後、飽和したハニカムを加熱することにより、樹脂を硬化して、熱硬化性樹脂を架橋する。通常、この温度は、１５０℃〜１８０℃の範囲である。熱硬化性樹脂を硬化すると、ハニカムに剛性が与えられる。硬化したハニカムをスライスへと切断する。このようにして、大きなブロックのハニカムから、ハニカムの多数の薄片またはスライスを得ることができる。ハニカムは、セルエッジの面に垂直にスライスにされるので、ハニカムの細胞状の特徴は保持される。
【００４６】
スライスを、前のプロセスと同様に、加熱し、成型または成形して、冷却する。ハニカムは、硬化した熱硬化樹脂を有しているが、熱を加えることによって、セル壁中の熱可塑性材料を軟化するだけでなく、壁中の熱硬化性樹脂も可塑化することができる。セル壁材料の軟化および可塑化によって、成型中に圧縮されるハニカムの側部のハニカムセルを過剰に破損したり、破壊することなく、湾曲または曲がった形状を形成するのが補助される。所望であれば、スライスを熱水に浸漬することができる。同様に、加熱および成型または成形する前に、スライスを水に浸漬することができる。ある樹脂系においては、これによって、ある樹脂、例えば、あるフェノール樹脂は、さらに可塑化され、より良好に成型される。好ましい実施形態において、冷却工程後、ハニカムの曲率のある領域におけるハニカムセルの約２５パーセント未満が、１８０度を超える凹角を有する。
【００４７】
ハニカムを製造する他のプロセスにおいて、ハニカムは、ハニカムの面を形成するエッジを有するセルを含み、面は、複数の点で画定され、曲率のある領域を有し、点の少なくとも２つが、異なる接平面に位置しており、
ａ）融点が１２０℃〜３５０℃の５〜５０重量部の熱可塑性材料と、１デニール当たり６００グラム（１ｄｔｅｘ当たり５５０グラム）以上の弾性率を有する５０〜９５重量部の高弾性率繊維とを、壁中の熱可塑性材料と高弾性率繊維との総量に基づいて含む複数のシートを、接着剤の平行線に沿ってボンディングする工程と、
ｂ）シートの面に垂直方向に、ボンドしたシートを引き離して、セルを有するハニカムを形成する工程と、
ｃ）ハニカムを熱硬化性樹脂で含浸する工程と、
ｄ）ハニカムを加熱して、熱硬化性樹脂をＢ段階とする、または部分的に硬化する工程と、
ｅ）ハニカムをスライスへと切断する工程と、
ｆ）ハニカムスライスを、熱硬化性樹脂および熱可塑性材料の両方を軟化する点より高い温度まで加熱する工程と、
ｇ）ハニカムスライスを、曲率のある領域を有するモールド内または型上で、曲げる、成型する、または成形する工程と、
ｈ）ハニカムスライスを、熱硬化性樹脂を硬化するのに十分な時間および温度で、モールド内または型上に保持する工程と、
ｉ）モールドまたは型の曲率のある領域の形状を実質的に保持するためにハニカムを冷却する工程と
を含む。
【００４８】
このプロセスにおいて、拡張したハニカムは再び、熱硬化性樹脂で含浸されるが、この実施形態においては、熱硬化性樹脂は、部分的に硬化されるだけであり、当該技術分野においては「Ｂ段階」と呼ばれる。「Ｂ段階」とは、通常、特定の熱硬化性ポリマーの反応における中間段階を指すのに用いられ、ここでは、材料は、特定の液体と接触させて加熱または膨潤させると、まだ軟化させることができるが、完全に溶融または溶解はできない。Ｂ段階樹脂は、通常、ある特定の構成へとある程度成形または成型が可能である。
【００４９】
前のプロセスと同様に、Ｂ段階ハニカムを、スライスへと切断して、ハニカムの細胞状の特徴は保持される。スライスを、前のプロセスと同様に、加熱し、成型または成形して、冷却する。ただし、このプロセスでは、加熱は、熱可塑性材料の軟化と、熱硬化性樹脂の硬化の両方の目的を果たす。前と同様に、熱を加えることによって、熱可塑性材料が適切に軟化されて、成型中、壁がある程度伸び、成形中に圧縮されるハニカムの側部のハニカムセルを過剰に破損したり、破壊することなく、湾曲または曲がった形状を形成することができる。好ましい実施形態において、冷却工程後、ハニカムの曲率のある領域における約２５パーセント未満のハニカムセルは、１８０度を超える凹角を有する。
【００５０】
ハニカムを製造する他のプロセスにおいて、ハニカムは、ハニカムの面を形成するエッジを有するセルを含み、面は、複数の点で画定され、かつ曲率のある領域を有し、点の少なくとも２つが、異なる接平面に位置しており、
ａ）複数の平行な面に複数の接着剤の平行な線を有し、融点が１２０℃〜３５０℃の熱可塑性材料と、１デニール当たり６００グラム（１ｄｔｅｘ当たり５５０グラム）以上の弾性率を有する高弾性率繊維とを含む複数のシートから、セルを有するハニカムを形成する工程と、
ｂ）ハニカムを熱硬化性樹脂で含浸する工程と、
ｃ）熱硬化性樹脂を硬化または部分的に硬化して、硬化または部分的に硬化したハニカムを形成する工程と、
ｄ）硬化または部分的に硬化したハニカムを、接着剤の平行な線の面に垂直な方向にプレスして、熱硬化性樹脂の少なくとも一部を破断する工程と、
ｅ）プレスしたハニカムを、接着剤の平行な線の面に垂直な方向に引き離して、破断点を有するハニカムを形成する工程と、
ｆ）破断点を有するハニカムを、曲率のある領域を有するモールド内または型上で、曲げる、成型する、または成形する工程と、
ｇ）ハニカムを加熱して、熱可塑性材料を破断点まで流す工程と、
ｈ）モールドまたは型の曲率のある領域の形状を実質的に保持するためにハニカムを冷却する工程と
を含む。
【００５１】
このプロセスにおいて、熱硬化性樹脂を含浸したハニカムは、まず完全にまたは部分的に硬化されるが、硬化後、ハニカムは、接着剤の平行な線の面に垂直な方向に意図的にプレスされて、熱硬化性樹脂の少なくとも一部が破断されて、セルの少なくとも一部が破壊される。図１２に示すとおり、拡張したハニカム１７０は、矢印１７１の方向にプレスされて、セルを、通常、表面１７３に対して圧縮して、構造において硬化された熱硬化性樹脂の少なくとも一部を部分的にまたは完全に破断する。多くの実施形態において、ハニカムの面を表面１７４で側方支持または抑制して、ハニカムの側方の動きを防いで、コアへの均一な方向の応力が得られるようにしながら、このプレスを行う。所望の程度の破断がなされたら、ハニカムを矢印１７２の方向、すなわち、接着剤の平行な線の面に垂直な方向に引っ張って、ハニカムを再び拡張させて、破断点を有するハニカムを形成する。
【００５２】
ハニカムを、モールド内または型上において曲げる、成形する、または成型し、ハニカムに熱を加えて、熱可塑性材料を破断点まで流す。モールドまたは型の曲率のある領域の形状を実質的に保持するためにハニカムを冷却する。前のプロセスと同様の手法で、ハニカムを、一般に、このプロセスの任意の工程で、スライスへと切断して、ハニカムの細胞状の特徴が保持されるようにする。好ましい実施形態において、冷却工程後、ハニカムの曲率のある領域における約２５パーセント未満のハニカムセルは、１８０度を超える凹角を有する。
【００５３】
試験方法
繊維デニールは、ＡＳＴＭ  Ｄ１９０７を用いて測定する。繊維弾性率は、ＡＳＴＭ  Ｄ８８５を用いて測定する。紙密度は、ＡＳＴＭ  Ｄ３７４により測定された紙厚さを用いて計算し、坪量は、ＡＳＴＭ  Ｄ６４６により測定する。ガラス転位温度（Ｔｇ）および融点（Ｔｍ）は、ＡＳＴＭ  Ｄ３４１８を用いて測定する。
【実施例】
【００５４】
実施例１
Ｔｅｉｊｉｎ  Ｔｗａｒｏｎ（登録商標）１０８０チョップドフィラメント繊維、Ｔｅｉｊｉｎ  Ｔｗａｒｏｎ（登録商標）１０９４パルプおよびＴｏｒａｙ  Ｔｅｔｏｒｏｎ（登録商標）熱可塑性ポリエステル繊維で構成されたアラミド／熱可塑性紙を、従来の製紙機で形成する。紙の組成は、５２重量％Ｔｗａｒｏｎ１０８０繊維、１８重量％Ｔｗａｒｏｎ１０９４パルプおよび３０重量％Ｔｅｔｏｒｏｎ（登録商標）繊維である。Ｔｗａｒｏｎ１０８０繊維の公称フィラメント直線密度は、１フィラメント当たり１．５デニール（１フィラメント当たり１．７ｄｔｅｘ）、６ｍｍ切断長さである。Ｔｅｔｏｒｏｎ（登録商標）熱可塑性繊維の公称フィラメント直線密度は、１フィラメント当たり２デニール（１フィラメント当たり２．２ｄｔｅｘ）、６ｍｍ切断長さである。紙は、２４５℃および２ＭＰａの圧力下で、予熱し、プレプレスする。次に、１２００Ｎ／ｃｍの線圧、２６０℃でカレンダ加工する。これにより、密度約０．７５ｇ／ｃｍ３のアラミド／熱可塑性紙が製造される。
【００５５】
次に、ハニカムを、カレンダ加工された紙から形成する。接着剤の交点線は、幅２ｍｍおよびピッチ５ｍｍで紙表面に適用する。接着剤は、Ｓｈｅｌｌ  Ｃｈｅｍｉｃａｌ  Ｃｏ．より販売されているＥｐｏｎ  ８２６というエポキシ樹脂７０重量部、Ｗｉｌｍｉｎｇｔｏｎ  Ｃｈｅｍｉｃａｌ  Ｃｏｒｐ，Ｗｉｌｍｉｎｇｔｏｎ，ＤＥ，ＵＳＡより販売されているＨｅｌｏｘｙ  ＷＣ８００６というエラストマー変性エポキシ樹脂３０重量部、Ｕｎｉｏｎ  Ｃａｒｂｉｄｅ  Ｃｏｒｐ．より販売されているＵＣＡＲ  ＢＲＷＥ  ５４００というビスフェノールＡ−ホルムアルデヒド樹脂硬化剤５４重量部、Ｄｏｗ  Ｃｈｅｍｉｃａｌ  Ｃｏｍｐａｎｙより販売されているＤｏｗａｎｏｌ  ＰＭというグリコールエーテル溶媒中、硬化触媒としての２−メチルイミダゾール０．６重量部、Ｍｉｌｌｅｒ−Ｓｔｅｐｈｅｎｓｏｎ  Ｃｈｅｍｉｃａｌ  Ｃｏ．より販売されているＥｐｏｎｏｌ  ５５−Ｂ−４０というポリエーテル樹脂７重量部およびＣａｂｏｔ  Ｃｏｒｐ．より販売されているＣａｂ−Ｏ−Ｓｉｌというヒュームドシリカ１．５重量部を含む５０％固体溶液である。接着剤を、１３０℃のオーブンで、６．５分間紙に部分硬化する。
【００５６】
接着剤交点線のあるシートを長さ５００ｍｍに切断する。４０のシートを互いに積み重ねて、各シートが適用された接着剤交点線のピッチの半分または間隔の半分、他のシートとずれるようにする。ずれは、片側から他方へ交互になされ、最後のスタックが、均一に垂直になるようにする。積み重ねたシートを、接着剤の軟化点で、プレート間でホットプレスすると、接着剤の交点線が溶融し、熱を取り除くと、接着剤が硬化して、シートを互いにボンドする。交点線接着剤については、ホットプレスは、１４０℃で３０分間、次に、１７７℃で４０分間、１平方ｃｍ当たり３．５ｋｇの圧力で操作する。
【００５７】
ボンドされたアラミドシートを、積み重ね方向の反対の方向に拡張させて、等辺断面を有するセルを形成する。各シートを、互いに伸長させて、シートが、ボンドされた交点線のエッジに沿って折り曲げられ、ボンドされていない部分は、シートを互いに分離する引張り力の方向に伸長されるようにする。フレームを用いて拡張させ、ハニカムを拡張した形状に保持する。
【００５８】
拡張したハニカムを、Ｄｕｒｅｚ  ＣｏｒｐｏｒａｔｉｏｎのＰＬＹＯＰＨＥＮ２３９００溶剤系フェノール樹脂を含む浴に入れる。フェノール樹脂は、樹脂をエタノールに溶解させた液体形態で用いる。樹脂は、セル壁の内部表面に張り付いてそれを覆い、紙の孔を充填し、浸透もする。樹脂を含浸した後、ハニカムを浴から取り出し、まず、８２℃のホットエアにより１５分間、次に、１２１℃で１５分間、そして、１８２℃で６０分間乾燥炉にて乾燥させて、溶剤を除去し、フェノール樹脂を硬化する。ハニカムを保持しているフレームを取り外す。樹脂浴での含浸工程および乾燥炉での乾燥工程を、５回繰り返し、ハニカムのセル壁が、合計で７３０グラムの強化樹脂で被覆および含浸されるようにする。
【００５９】
コア厚さを１０回曲げる半径を有する湾曲したハニカムを形成するには、浸漬により濡れて、フェノールマトリックスが可塑化するまで、ハニカムを水に浸す。コアを、低熱質量金属モールドに置いて、コアセルがモールド表面と直接接触するようにする。ばね荷重金網をコアの上部に適用して、コアをモールドの適所に保持する。モールドとコアを２７０℃に予熱したホットエア対流式オーブンに入れる。モールドが２６０℃に達したら、オーブンに５分間保持する。モールドを取り外し、強制空気冷却を３０分間適用して、コアを周囲温度に戻す。モールドを開き、成型したコアを取り出す。コアに、１８０°を超える凹角の破壊されたセルがあるか検査する。曲率のある領域の一面にある破壊されたセルの合計数は、曲率のある領域にあるセルの合計数の２５パーセント未満である。
【００６０】
実施例２
紙を実施例１と同様にして作製する。実施例１と同様に、紙に接着剤交点線を印刷し、シートにし、積み重ね、ボンドする。
【００６１】
ボンドしたアラミドシートを、積み重ね方向の反対の方向に拡張させて、等辺断面を有するセルを形成する。各シートを、互いに伸長させて、シートが、ボンドされた交点線のエッジに沿って折り曲げられ、ボンドされていない部分は、シートを互いに分離する引張り力の方向に伸長されるようにする。フレームを用いて拡張させ、ハニカムを拡張した形状に保持する。
【００６２】
拡張したハニカムを、Ｄｕｒｅｚ  ＣｏｒｐｏｒａｔｉｏｎのＰＬＹＯＰＨＥＮ２３９００溶剤系フェノール樹脂を含む浴に入れる。フェノール樹脂は、樹脂をエタノールに溶解させた液体形態で用いる。樹脂は、セル壁の内部表面に張り付いてそれを覆い、紙の孔を充填し、浸透もする。樹脂を含浸した後、ハニカムを浴から取り出し、まず、８２℃のホットエアにより１５分間、次に、１２１℃で１５分間乾燥炉にて乾燥させて、溶剤を除去し、フェノール樹脂を部分的に硬化またはｂ段階とする。この拡張したハニカムコアは、実施例１のものよりも可撓性である。ハニカムを保持しているフレームを取り外す。
【００６３】
コア厚さを１０回曲げる半径を有する湾曲したハニカムを形成するには、コアを、低熱質量金属モールドに置いて、コアセルがモールド表面と直接接触するようにする。ばね荷重金網をコアの上部に適用して、コアをモールドの適所に保持する。モールドとコアを１９０℃に予熱したホットエア対流式オーブンに入れる。モールドが１８２℃に達したら、オーブンに６０分間保持する。モールドを取り外し、強制空気冷却を３０分間適用して、コアを周囲温度に戻す。モールドを開き、成型したコアを取り出す。コアに、１８０°を超える凹角の破壊されたセルがあるか検査する。曲率のある領域の一面にある破壊されたセルの合計数は、曲率のある領域にあるセルの合計数の２５パーセント未満である。
【国際調査報告】
2010513058.tif 000002
2010513058.tif 000003
2010513058.tif 000004